МАТЕРИАЛЫ ДЛЯ СУХОГО НАПЫЛЕНИЯ ДЛЯ ЗАЩИТЫ ФОРМ ЦЕНТРОБЕЖНОГО ЛИТЬЯ ЧУГУННЫХ ТРУБ В СОЧЕТАНИИ С МАТЕРИАЛОМ ДЛЯ ВЛАЖНОГО НАПЫЛЕНИЯ

1. Порошкообразный материал для защиты форм или кокилей, применяемых при центробежном литье чугунных труб в ходе процесса, содержащего следующие шаги: на внутренней поверхности кокиля формируют первый слой, называемый слоем влажного напыления, посредством напыления водной суспензии смеси кремнезема и бентонита на указанную внутреннюю поверхность горячего кокиля;
на указанном первом слое выполняют сухое напыление указанного порошкообразного материала, содержащего модифицирующий металлический сплав или смесь модифицирующих металлических сплавов, опционально - порошки раскисляющих элементов или сплавов, препятствующие возникновению точечной пористости, и опционально -инертный минеральный наполнитель;
отливают чугунную трубу центробежным способом;
извлекают чугунную трубу из формы,
причем указанный материал отличается тем, что он дополнительно содержит по меньшей мере одну добавку, обеспечивающую сцепление слоя влажного напыления, первоначально нанесенного на кокиль, с чугунной трубой в процессе ее извлечения из формы.
2. Материал по п.1, отличающийся тем, что в качестве добавки использован карбонат щелочного металла.
3. Материал по п.1, отличающийся тем, что в качестве добавки использован силикат щелочного металла.
4. Материал по п.1, отличающийся тем, что добавка представляет собой смесь в любых пропорциях одного или нескольких карбонатов щелочного металла и/или одного или нескольких силикатов щелочного металла.
2
2
5. Материал по п.3 или 4, отличающийся тем, что силикат щелочного металла является силикатом натрия, в котором отношение массового содержания компонента SiO к массовому содержанию компонента NaO лежит в пределах от 1 до 3.
6. Материал по любому из пп.1-4, отличающийся тем, что добавка представляет собой безводный метасиликат натрия.
7. Материал по любому из пп.1-4, отличающийся тем, что массовая доля добавки в указанном материале лежит в пределах от 3 до 25%.